(57)【特許請求の範囲】
【請求項１】
ポリオキシアルキレンポリオールと脂肪酸とを酸触媒下でエステル反応させて、下記式（Ｉ）で示されるポリオキシアルキレンポリオール脂肪酸エステルを製造する方法において、エステル反応終了後、下記（Ａ）、（Ｂ）および（Ｃ）の各工程を順次行なうことを特徴とするポリオキシアルキレンポリオール脂肪酸エステルの製造方法。
Ｚ−[ Ｏ−（ＡＯ）n −Ｒ]a    ・・・（Ｉ）
（式中、Ｚは水酸基を２個以上有する化合物から水酸基をａ個除いた残基であり、ａは２〜１２であり、ＡＯは炭素数２〜４のオキシアルキレン基であり、ｎはオキシアルキレン基の平均付加モル数で、１〜５０であり、ａ個のＲはそれぞれが同一あるいは異なってもよい炭素数６〜２４の脂肪酸残基又は水素原子である。）
（Ａ）反応系に対して、粒度５００μｍ以下が９５質量％以上かつ粒度７５μｍ以下が１０質量％以下の粒度分布を持つ酸化マグネシウムを混合させ、加熱処理する工程；
（Ｂ）水が存在する反応系に対して、酸化マグネシウム成分を５０〜９０質量％、酸化アルミニウム成分を１０〜５０質量％含み、乾燥減量が１．５質量％以下である合成吸着剤を混合させ、加熱処理する工程；
（Ｃ）反応系をろ過処理する工程。
【請求項２】
前記式（Ｉ）において、ＡＯがオキシエチレン基であることを特徴とする請求項１記載のポリオキシアルキレンポリオール脂肪酸エステルの製造方法。
【発明の詳細な説明】
【技術分野】
【０００１】
本発明はポリオキシアルキレンポリオール脂肪酸エステルの製造方法に関する。
【背景技術】
【０００２】
ポリオキシアルキレンポリオール脂肪酸エステルは、原料となる多価アルコールの水酸基数やエステル化率、アルキレンオキシドの付加モル数、さらには脂肪酸の炭素数を制御して製造することができる。したがって、この化合物は、様々な配合系において最適なＨＬＢ値を調整できるので、工業的に汎用されている非イオン性界面活性剤の一種である。特に、医薬部外品や化粧品原料においては、医薬部外品原料規格２００６にテトラオレイン酸ポリオキシエチレンソルビットやトリイソステアリン酸ポリオキシエチレングリセリルの記載があるように、乳化可溶化剤、洗浄剤などとして汎用されている。
【０００３】
ポリオキシアルキレンポリオール脂肪酸エステルの一般的な合成方法としては、ポリオキシアルキレンポリオールに対して、脂肪酸を用いた脱水反応、または脂肪酸低級アルコールエステルを用いたエステル交換反応が挙げられる。エステル交換反応では低級アルコールの回収の問題があるので、脂肪酸を用いた脱水反応の方が溶剤回収の観点から望ましい。
【０００４】
脱水反応としては、２００℃以上の高温で無触媒にて反応させる方法もあるが、高温反応では、例えばソルビトールのような糖アルコールの劣化を促進してしまう懸念があり、医薬部外品や化粧品原料として使用する場合、臭気発生などの品質上の問題が生じる。そこで、反応温度をできるだけ抑制した上で、酸触媒を用いて反応を進行させる方法が臭気抑制の面で優れている。
【０００５】
酸触媒を用いた場合、エステル反応終了後、アルカリによる中和処理又は吸着剤処理などによって、酸触媒を除去する工程が必要である。この工程においては、反応系に残存する中和塩又は吸着剤がろ紙の目詰まりを引き起こし、ろ過性を悪化させることによって生産性が低下してしまい、さらには生成物の透明度にも問題を生じさせることがあった。また、エステル化物の分子量によってもろ過性は左右され、特に分子量が大きく凝固点や粘度が高い物質においては、生産性がより低下するといった問題があった。
【０００６】
アルコールと酸との脱水反応によるエステル反応終了後の処理方法としては、これまで様々な提案がなされている。例えば、多価アルコールと脂肪酸とのエステル化物を高品質かつ効率よく製造する方法として、特定の平均細孔と表面積を有するゼオライト又は活性白土をエステル化粗生成物と接触する方法が提案されている（例えば特許文献１）。この方法では、遊離多価アルコール含量や酸価が低く、外観が良好なエステル化物が得られるが、ゼオライト又は活性白土処理では、ろ過性の改善に劣り、臭気抑制の面においても課題があった。
【０００７】
その他に、各種吸着剤を用いて残存塩や未反応分を低減させる提案もなされている。例えば、アルコールと酸とを反応させて得られたエステル化物を、分子中に固体酸と固体塩基とを含む化合物（例えば、シリカ・マグネシア系化合物）および酸化マグネシムと接触させる方法も提案されている（例えば特許文献２）。この方法では、金属イオンの含有量が低く、加水分解によるアルコールや酸の生成が少なく、色相が良好なエステル化物が得られるが、エステル化後に、シリカ・マグネシア系化合物にて処理する方法では、ろ過性の改善に効果的ではなく、臭気抑制の面においても課題があった。
【０００８】
すなわち、ポリオキシアルキレンポリオールおよび脂肪酸のエステル反応後の製造において、残存塩や吸着剤によるろ紙の目詰まりを低減することにより、生産性を向上させ、なおかつ、生成物の透明性および臭気抑制の面で良好なエステル化物の製造方法の開発はこれまでになされていかなかった。
【特許文献１】特開平５−１４００３７号公報
【特許文献２】特開平１０−３６３１９号公報
【発明の開示】
【発明が解決しようとする課題】
【０００９】
本発明の目的は、ろ過性を向上させることで生産性を高めるとともに、生成物の透明性を向上させ、さらに臭気抑制の面でも良好なポリオキシアルキレンポリオール脂肪酸エスエルの製造方法を提供することである。
【課題を解決するための手段】
【００１０】
本発明者らは、このような課題を解決するために鋭意研究を重ねた結果、ポリオキシアルキレンポリオールと脂肪酸とを酸触媒下でエステル反応させて、下記式（Ｉ）で示されるポリオキシアルキレンポリオール脂肪酸エステルを製造する方法において、エステル反応終了後に、特定の粒度分布を有する酸化マグネシウムで処理し、その後、特定の合成吸着剤で処理することによって、ろ過性が向上し、生成物の透明性が良好で、さらに臭気発生も抑えられることを見出した。
【００１１】
すなわち、本発明は、ポリオキシアルキレンポリオールと脂肪酸とを酸触媒下でエステル反応させて、下記式（Ｉ）で示されるポリオキシアルキレンポリオール脂肪酸エステルを製造する方法において、エステル反応終了後、下記（Ａ）、（Ｂ）および（Ｃ）の各工程を順次行なうことを特徴とするポリオキシアルキレンポリオール脂肪酸エステルの製造方法である。
【００１２】
Ｚ−[ Ｏ−（ＡＯ）n −Ｒ]a    ・・・（Ｉ）
【００１３】
（式中、Ｚは水酸基を２個以上有する化合物から水酸基をａ個除いた残基であり、ａは２〜１２であり、ＡＯは炭素数２〜４のオキシアルキレン基、好ましくはオキシエチレン基であり、ｎはオキシアルキレン基の平均付加モル数で、１〜５０であり、ａ個のＲはそれぞれが同一あるいは異なってもよい炭素数６〜２４の脂肪酸残基又は水素原子である。）
【００１４】
（Ａ）反応系に対して、粒度５００μｍ以下が９５質量％以上かつ粒度７５μｍ以下が１０質量％以下の粒度分布を持つ酸化マグネシウムを混合させ、加熱処理する工程；
（Ｂ）水が存在する反応系に対して、酸化マグネシウム成分を５０〜９０質量％、酸化アルミニウム成分を１０〜５０質量％含み、乾燥減量が１．５質量％以下である合成吸着剤を混合させ、加熱処理する工程；
（Ｃ）反応系をろ過処理する工程。
【発明の効果】
【００１５】
本発明によれば、ろ過性を向上させることで生産性を高めるとともに、生成物の透明性を向上させ、さらに臭気発生を抑えることができるので、ポリオキシアルキレンポリオール脂肪酸エスエルを製造する方法として大変有用である。
【発明を実施するための最良の形態】
【００１６】
本発明においては、まず、ポリオキシアルキレンポリオールと脂肪酸とを酸触媒下でエステル反応させて、下記式（Ｉ）で示されるポリオキシアルキレンポリオール脂肪酸エステル（以下、エステル化物ともいう。）を製造する。
【００１７】
Ｚ−[ Ｏ−（ＡＯ）n −Ｒ]a    ・・・（Ｉ）
【００１８】
式（Ｉ）中、Ｚは水酸基を２個以上（ａ個以上）有する化合物から水酸基をａ個除いた残基である。残基（Ｚ）の炭素数は２以上であることが好ましく、より好ましくは２〜１２であり、さらに好ましくは３〜６である。残基（Ｚ）は炭化水素のみからなる残基に限定されず、ヘテロ原子を含む残基、例えばエーテル結合を有する残基であっても良い。ａは置換基（Ｏ−（ＡＯ）n −Ｒ）の数で、２〜１２であり、好ましくは２〜８、より好ましくは２〜６である。
【００１９】
ＡＯは炭素数２〜４のオキシアルキレン基であり、界面活性能の面からは、炭素数２のオキシエチレン基が好ましい。ｎは、ａ個の置換基（Ｏ−（ＡＯ）n −Ｒ）１個あたりのオキシアルキレン基の平均付加モル数で、１〜５０であり、好ましくは３〜３０である。平均付加モル数（ｎ）が５０を超えると、エステル化物の粘性が高くなり、ろ過性が向上しないことがあるので好ましくない。
【００２０】
ａ個のＲはそれぞれが同一あるいは異なってもよい炭素数６〜２４の脂肪酸残基又は水素原子である。脂肪酸残基は脂肪酸由来のアシル基を示す。１分子中のエステルの数、すなわち脂肪酸残基の数は、２〜１２の範囲内の任意の数値であり、最終製品の要求性能等によって適宜選択される。脂肪酸残基の炭素数は６〜２４、好ましくは８〜２２、より好ましくは１２〜１８である。炭素数が６より小さいと、臭気発生が悪化することがあるので好ましくない。また、炭素数が２４より大きいと、エステル化物の粘性が高くなり、ろ過性が向上しないことがあるので好ましくない。脂肪酸残基の元となる脂肪酸としては、飽和脂肪酸、不飽和脂肪酸、分岐脂肪酸、直鎖脂肪酸、環状脂肪酸が挙げられ、これらの脂肪酸はヒドロキシ基等のヘテロ原子を含む置換基を有していても良い。
【００２１】
次に、式（Ｉ）で示される化合物を製造するために用いられるポリオキシアルキレンポリオールおよび脂肪酸について説明する。ポリオキシアルキレンポリオールは、２個以上、好ましくは２〜１２個の水酸基を有する。これら水酸基の一部又は全部は、炭素数２〜４のオキシアルキレン基を介して残基（Ｚ）と結合している。
【００２２】
残基（Ｚ）の元となる、水酸基を２個以上有する化合物（Ｚ−[ ＯＨ]m、ｍは２以上）としては、具体的には、エチレングリコール、プロピレングリコール、１，４−ブタンジオール、１，３−ブタンジオール、トリメチロールプロパン、グリセリン、エリスリトール、ペンタエリスリトール、キシリトール、ソルビトール、マンニトール、イノシトール、ガラクチトールなどの多価アルコール；ジグリセリン、トリグリセリンなどのポリグリセリン；グルコース、メチルグルコシド、ショ糖、トレハロースなどの糖類が挙げられる。好ましくは、エチレングリコール、プロピレングリコール、グリセリン、ペンタエリスリトール、ソルビトールであり、より好ましくは、エチレングリコール、グリセリン、ソルビトールである。
【００２３】
オキシアルキレン基を介して残基（Ｚ）と結合する水酸基の数（ａ）は２〜１２であり、好ましくは２〜８、より好ましくは２〜６である。オキシアルキレン基を介して残基（Ｚ）と結合する水酸基１個あたりのオキシアルキレン基の平均付加モル数（ｎ）は１〜５０であり、好ましくは３〜３０である。
【００２４】
式（Ｉ）で示される化合物を製造するために用いられる脂肪酸は、置換基を有することがある、飽和又は不飽和の脂肪酸であり、炭素数が６〜２４、好ましくは８〜２２、より好ましくは１２〜１８である。脂肪酸としては、例えば、カプロン酸、イソカプロン酸、２−エチルブタン酸、２，２−ジメチルブタン酸、ヘプタン酸、オクタン酸、２−エチルヘキサン酸、ノナン酸、イソノナン酸、デカン酸、ウンデカン酸、ドデカン酸、ラウリン酸、トリデカン酸、イソトリデカン酸、テトラデカン酸、ミリスチン酸、ペンタデカン酸、ヘキサデカン酸、パルミチン酸、ヘプタデカン酸、オクタデカン酸、ステアリン酸、イソステアリン酸、ノナデカン酸、エイコサン酸、アラキジン酸、ヘンエイコサン酸、ドコサン酸、ベヘン酸、トリコサン酸、テトラコサン酸、リグノセリン酸、デセン酸、ドデセン酸、テトラデセン酸、ヘキサデセン酸、パルミトレイン酸、オクタデセン酸、オレイン酸、オクタデカジエン酸、オクタデカトリエン酸、エイコセン酸、エイコサジエン酸、エイコサテトラエン酸、エイコサペンタエン酸、ドコセン酸、ドコサペンタエン酸、ドコサヘキサエン酸、テトラコサペンタエン酸、リシノール酸、リノール酸、リノレン酸、アラキドン酸、ベヘン酸、エルカ酸、ヒドロキシステアリン酸などの脂肪酸残基が挙げられ、天然原料由来の混合脂肪酸であるヤシ油脂肪酸、パーム核油脂肪酸、硬化パーム核油脂肪酸、牛脂脂肪酸、硬化牛脂脂肪酸等でもよい。これらの１種または２種以上を用いても良い。好ましくは、２−エチルヘキサン酸、ノナン酸、イソノナン酸、デカン酸、ドデカン酸、ラウリン酸、テトラデカン酸、ミリスチン酸、ヘキサデカン酸、パルミチン酸、オクタデカン酸、ステアリン酸、イソステアリン酸、オレイン酸、ヒドロキシステアリン酸、ベヘン酸、より好ましくは、ヤシ油脂肪酸、ラウリン酸、ミリスチン酸、ステアリン酸、オレイン酸、イソステアリン酸である。
【００２５】
ポリオキシアルキレンポリオールと脂肪酸とをエステル反応させる際に用いる酸触媒としては、無機酸又は有機酸が挙げられ、例えば、硫酸、燐酸、塩酸、硝酸、酢酸、クエン酸、トリクロロ酢酸、トリフルオロ酢酸、トルエンスルホン酸、メタンスルホン酸、トリフルオロメタンスルホン酸、カンファースルホン酸などのスルホン酸が挙げられ、好ましくは硫酸、燐酸、メタンスルホン酸、トルエンスルホン酸であり、より好ましくは、メタンスルホン酸およびトルエンスルホン酸である。これらの酸触媒から１種又は２種以上を適宜選択して使用することができる。酸触媒の使用量は、特に限定はしないが、原料となるポリオキシアルキレンポリオールと脂肪酸の全量に対して、０．０１〜５質量％、言い換えればポリオキシアルキレンポリオールと脂肪酸の全量１００質量部に対して、０．０１〜５質量部である。
【００２６】
反応温度は、特に限定はしないが、臭気発生を抑えるためには、８０〜１６０℃が好ましく、より好ましくは１００〜１４０℃である。また、反応性を向上させるために、窒素など不活性ガスを吹き込みながら減圧状態にて反応させることが好ましい。圧力は、特に限定はしないが、−０．０８８ＭＰａ以上の減圧（１００ｍｍＨｇ以下）とすることが好ましい。
【００２７】
ポリオキシアルキレンポリオールと脂肪酸の仕込み量や反応時間は、ポリオキシアルキレンポリオールの水酸基数、反応生成物であるエステル化物のエステル化率等を考慮して、適宜設定することができる。
【００２８】
〔工程（Ａ）〕
エステル反応が終了した後に、エステル化物を含む反応系に対して工程（Ａ）を行なう。工程（Ａ）は、ろ過性を向上させるための必須工程であり、反応系に対して、酸化マグネシウムを混合させ、加熱処理する工程である。
【００２９】
混合させる酸化マグネシウムは、粒度５００μｍ以下が９５質量％以上、好ましくは９８質量％以上、かつ粒度７５μｍ以下が１０質量％以下、好ましくは８質量％以下の粒度分布を持つ。
【００３０】
このような粒度分布を持つ酸化マグネシウムとしては、市販のものでは、酸化マグネシウム（細粒状）（協和化学工業（株）製）が挙げられる。上記粒度分布の条件を満たさないもの、例えば、キョーワマグ１５０（協和化学工業（株）製；粒度７５μｍ以下が９９．７質量％以上）では、ろ過速度の向上がみられず、好ましくない。
【００３１】
酸化マグネシウムの使用量は、特に限定はしないが、反応生成物であるエステル化物に対して０．０１〜１０質量％、好ましくは０．０５〜５質量％、より好ましくは０．１〜３質量％である。使用量が０．０１質量％より少ないと、酸触媒を吸着する能力が低下し、また臭気発生を抑える効果が劣ることがあるので、好ましくない。また、使用量が１０質量％よりも多いと、ろ過性を悪化させてしまうことがあり、好ましくない。
【００３２】
工程（Ａ）では、酸化マグネシウムによる酸触媒の吸着を促進するために、加熱処理が行なわれる。加熱処理の温度は、特に限定はしないが、６０〜１３０℃であり、好ましくは７０〜１２０℃、より好ましくは８０〜１１０℃である。温度が６０℃より低いと、酸触媒を吸着する能力が低下し、ろ過後の臭気発生を抑える効果が劣る場合があり好ましくない。温度が１３０℃より高いと、マグネシウムの溶出を促進してしまう可能性があり好ましくない。
【００３３】
加熱処理時間は、特には限定しないが、通常は、０．５〜２時間程度である。加熱処理に際しては、不活性ガスを吹き込みながら常圧で処理する方法や、加圧もしくは減圧条件下で処理する方法を採用することができる。
【００３４】
〔工程（Ｂ）〕
上記の工程（Ａ）が終了した後に、反応系に対して工程（Ｂ）を行なう。工程（Ｂ）は、酸味臭や脂肪酸臭等の臭気の発生を抑えるための必須工程であり、水が存在する反応系に対して、合成吸着剤を混合させ、加熱処理する工程である。
【００３５】
反応系に存在させる水量は、反応生成物であるエステル化物に対して、１〜５０質量％、好ましくは１〜２５質量％、より好ましくは１〜１０質量％である。水量が１質量％より少ないと、臭気抑制に効果的ではない可能性があり、５０質量％よりも多いと、生産効率が低下するばかりか、本処理中にエステル化物の加水分解が生じる可能性があり好ましくない。
【００３６】
工程（Ｂ）で用いる合成吸着剤は、酸化マグネシウム成分が５０〜９０質量％、好ましくは６０〜８０質量％、酸化アルミニウム成分が１０〜５０質量％、好ましくは２０〜４０質量％からなる複合金属酸化物を含む合成吸着剤である。この複合金属酸化物は、焼成活性化されていることが好ましい。焼成活性化に際しては、温度２００〜１０００℃で２〜６時間処理することが一般的である。この焼成活性化された複合金属酸化物を含む合成吸着剤は、脱水剤としても使用できるものである。この焼成活性化された合成吸着剤は、乾燥減量が１．５質量％以下、好ましくは１．０質量％以下である。なお、乾燥減量は、１１０℃における２時間経過後の合成吸着剤の質量減少率で表され、合成吸着剤の分子中に含まれる水分量を示す。このような焼成活性化された合成吸着剤の市販品としては、例えば、協和化学工業（株）製のキョーワード２０００が挙げられる。
【００３７】
合成吸着剤の使用量は、特に限定はしないが、反応生成物であるエステル化物に対して０．０１〜１０質量％、好ましくは０．１〜５質量％、より好ましくは０．１〜３質量％である。使用量が０．０１質量％より少ないと、臭気発生の抑制に効果的ではないので好ましくない。また、使用量が１０質量％を超えると、ろ過性が悪化する可能性があるので好ましくない。
【００３８】
工程（Ｂ）では、臭気を効果的に低減させるために、加熱処理が行なわれる。加熱処理の温度は、特に限定はしないが、６０〜１００℃であり、好ましくは７０〜１００℃、より好ましくは８０〜１００℃である。温度が６０℃より低いと、臭気を効果的に低減させるには不十分である。
【００３９】
処理時間は、特には限定しないが、通常は、０．５〜３時間程度である。加熱処理に際しては、不活性ガスを吹き込みながら常圧で処理する方法や、加圧もしくは減圧条件下で処理する方法を採用することができる。
【００４０】
工程（Ａ）では、固体塩基である酸化マグネシウムを使用することによって、効果的に酸触媒および未反応の脂肪酸を吸着する。一方、工程（Ｂ）では、特定の合成吸着剤を使用することによって、臭気発生源の物質を吸着するので、臭気発生を抑えるという観点では、工程（Ａ）の前に、工程（Ｂ）の処理を行うことも想定できる。しかし、後述の比較例２に示すように、工程（Ａ）の前に、工程（Ｂ）の処理を行うと、求めるろ過性や生成物の透明性が得られない。なお、比較例２で用いた吸着剤をシリカ・マグネシア系化合物、ゼオライト、活性白土等の他の吸着剤に変更した場合も、比較例２と同様に、求めるろ過性や生成物の透明性が得られない。したがって、本発明においては、工程（Ａ）の後に、工程（Ｂ）を行うことが必須要件である。
【００４１】
〔工程（Ｃ）〕
工程（Ｃ）は、反応系をろ過処理する工程であり、工程（Ａ）および工程（Ｂ）で使用した酸化マグネシウムおよび合成吸着剤を回収する工程である。ろ過処理は、加圧もしくは減圧ろ過のいずれでも構わない。ろ過温度は、特に限定はしないが、通常は６０〜１００℃である。また、必要に応じてろ過助剤を用いることで、ろ過性を向上させることができる。ろ過助剤としては、特に限定はしないが、珪藻土を用いることが好ましい。
【００４２】
工程（Ｃ）の処理に加えて、本発明の効果を損なわない範囲で、必要に応じて、脱色処理、脱水脱溶剤処理、吸着剤処理、水蒸気脱臭処理、イオン交換樹脂や活性炭などでの精製処理を行うことができる。
【００４３】
本発明によって得られるポリオキシアルキレンポリオール脂肪酸エステルは、生成物の透明性が良好であり、臭気発生が抑えられているので、医薬部外品や化粧品の原料として好適に使用することができ、例えばクレンジング料や乳化化粧料への配合が好適である。
【実施例】
【００４４】
以下、実施例１〜３および比較例１〜７を挙げて本発明を更に具体的に説明する。なお、実施例および比較例におけるろ過条件、測定・評価条件は以下の通りである。
【００４５】
〔ろ過条件〕
ろ過器：アドバンテック東洋（株）製、ジャケット・撹拌台座付タンクホルダー、ＫＳＴ−１４２−ＪＡ
ろ過温度：８０℃の温水を循環させた。
ろ過圧力：０．２ＭＰａ（ゲージ圧）の窒素で加圧した。
ろ紙：東洋濾紙（株）製、定量濾紙：Ｎｏ．５Ｃ
ろ過助剤：オプライト鉱業（株）製、１５ｇのオプライトＷ−３０５０をろ紙上に敷いた。
【００４６】
〔水酸基価〕
ポリオキシアルキレンポリオールの水酸基価は、ＪＩＳ  Ｋ１５５７−１：２００７（プラスチック−ポリウレタン原料ポリオール試験方法−第１部：水酸基価の求め方）に準じて測定した。
【００４７】
〔粒度分布測定〕
工程（Ａ）で使用する酸化マグネシウムの粒度分布は、ロータップ型ふるい振盪機を用い、５００μｍおよび７５μｍの網目のふるいを用いて測定した。１００ｇの試料をふるいにかけ、ふるい通過分がＡ（ｇ）であるとき、ふるい残分＝１００−Ａ（質量％）として算出した。
【００４８】
〔臭気評価方法〕
工程（Ｃ）でろ過して得られたろ液について、１０名のパネラーを用いて官能評価を行い、下記の基準で評価した。
【００４９】
○○：酸味臭および脂肪酸臭を感じない人８名以上。
○：酸味臭および脂肪酸臭を感じない人６〜７名。
×：酸味臭および脂肪酸臭を感じない人３〜５名。
××：酸味臭および脂肪酸臭を感じない人２名以下。
【００５０】
〔透明度〕
工程（Ｃ）でろ過して得られたろ液を１００℃で２時間窒素バブリングした後の１００℃における性状を目視して判断し、下記の基準で評価した。
【００５１】
○：透明で析出物がない。
×：わずかな析出物が生じている。
【００５２】
〔実施例１：ポリオキシエチレン（３０モル）ソルビトールテトラオレートの製造〕
水酸基価が２２５ｍｇＫＯＨ／ｇであるポリオキシエチレン（３０モル）ソルビトール６８４ｇ、オレイン酸（日油（株）製、エキストラオレイン）５１６ｇに対して、パラトルエンスルホン酸１２ｇ、ホスフィン酸ナトリウム１．２ｇを添加し、１４０℃、−０．０９５ＭＰａの減圧（５０ｍｍＨｇ）にて窒素気流下、撹拌しながら１０時間反応させた。
【００５３】
引き続き、酸化マグネシウム（細粒状）（協和化学工業（株）製、粒度５００μｍ以下が９９．９質量％、粒度７５μｍ以下が１．７質量％）を６ｇ（エステル化物に対して約０．５質量％に相当）添加し、９０℃、−０．０９５ＭＰａの減圧（５０ｍｍＨｇ）にて窒素気流下、撹拌しながら１時間処理した〔工程（Ａ）〕。
【００５４】
引き続き、水６０ｇ（エステル化物に対して約５質量％に相当）およびキョーワード２０００（協和化学工業（株）製、酸化マグネシウム７０質量％、酸化アルミニウム３０質量％、乾燥減量０．８質量％）６ｇ（エステル化物に対して約０．５質量％に相当）添加し、９０℃、−０．０９５ＭＰａの減圧（５０ｍｍＨｇ）にて窒素気流下、脱水を２時間行った〔工程（Ｂ）〕。
【００５５】
その後、ろ過してポリオキシエチレン（３０モル）ソルビトールテトラオレートを１１１２ｇ得た〔工程（Ｃ）〕。その水酸基価は４４ｍｇＫＯＨ／ｇであった。
【００５６】
〔比較例１：ポリオキシエチレン（３０モル）ソルビトールテトラオレートの製造〕
水酸基価が２２５ｍｇＫＯＨ／ｇであるポリオキシエチレン（３０モル）ソルビトール６８４ｇ、オレイン酸（日油（株）製、エキストラオレイン）５１６ｇに対して、パラトルエンスルホン酸１２ｇ、ホスフィン酸ナトリウム１．２ｇを添加し、１４０℃、−０．０９５ＭＰａの減圧（５０ｍｍＨｇ）にて窒素気流下、撹拌しながら１０時間反応させた。
【００５７】
引き続き、キョーワマグ１５０（協和化学工業（株）製、粒度７５μｍ以下が９９．９質量％以上の酸化マグネシウム）を６ｇ（エステル化物に対して約０．５質量％に相当）添加し、９０℃、−０．０９５ＭＰａの減圧（５０ｍｍＨｇ）にて窒素気流下、撹拌しながら１時間処理した〔工程（Ａ）〕。
【００５８】
引き続き、水６０ｇ（エステル化物に対して約５質量％に相当）およびキョーワード２０００（協和化学工業（株）製、酸化マグネシウム７０質量％、酸化アルミニウム３０質量％、乾燥減量０．８質量％）６ｇ（エステル化物に対して約０．５質量％に相当）添加し、９０℃、−０．０９５ＭＰａの減圧（５０ｍｍＨｇ）にて窒素気流下、脱水を２時間行った〔工程（Ｂ）〕。
【００５９】
その後、ろ過してポリオキシエチレン（３０モル）ソルビトールテトラオレートを１１０５ｇ得た〔工程（Ｃ）〕。その水酸基価は４４ｍｇＫＯＨ／ｇであった。
【００６０】
〔比較例２：ポリオキシエチレン（３０モル）ソルビトールテトラオレートの製造〕
水酸基価が２２５ｍｇＫＯＨ／ｇであるポリオキシエチレン（３０モル）ソルビトール６８４ｇ、オレイン酸（日油（株）製、エキストラオレイン）５１６ｇに対して、パラトルエンスルホン酸１２ｇ、ホスフィン酸ナトリウム１．２ｇを添加し、１４０℃、−０．０９５ＭＰａの減圧（５０ｍｍＨｇ）にて窒素気流下、撹拌しながら１０時間反応させた。
【００６１】
引き続き、水６０ｇ（エステル化物に対して約５質量％に相当）およびキョーワード２０００（協和化学工業（株）製、酸化マグネシウム７０質量％、酸化アルミニウム３０質量％、乾燥減量０．８質量％）６ｇ（エステル化物に対して約０．５質量％に相当）添加し、９０℃、−０．０９５ＭＰａの減圧（５０ｍｍＨｇ）にて窒素気流下、脱水を２時間行った〔工程（Ｂ）〕。
【００６２】
引き続き、酸化マグネシウム（細粒状）（協和化学工業（株）製、粒度５００μｍ以下が９９．９質量％、粒度７５μｍ以下が１．７質量％）を６ｇ（エステル化物に対して約０．５質量％に相当）添加し、９０℃、−０．０９５ＭＰａの減圧（５０ｍｍＨｇ）にて窒素気流下、撹拌しながら１時間処理した〔工程（Ａ）〕。
【００６３】
その後、ろ過してポリオキシエチレン（３０モル）ソルビトールテトラオレートを１０８５ｇ得た〔工程（Ｃ）〕。その水酸基価は４４ｍｇＫＯＨ／ｇであった。
【００６４】
〔比較例３：ポリオキシエチレン（３０モル）ソルビトールテトラオレートの製造〕
水酸基価が２２５ｍｇＫＯＨ／ｇであるポリオキシエチレン（３０モル）ソルビトール６８４ｇ、オレイン酸（日油（株）製、エキストラオレイン）５１６ｇに対して、パラトルエンスルホン酸１２ｇ、ホスフィン酸ナトリウム１．２ｇを添加し、１４０℃、−０．０９５ＭＰａの減圧（５０ｍｍＨｇ）にて窒素気流下、撹拌しながら１０時間反応させた。
【００６５】
引き続き、水６０ｇ（エステル化物に対して約５質量％に相当）およびキョーワード２０００（協和化学工業（株）製、酸化マグネシウム７０質量％、酸化アルミニウム３０質量％、乾燥減量０．８質量％）６ｇ（エステル化物に対して約０．５質量％に相当）添加し、９０℃、−０．０９５ＭＰａの減圧（５０ｍｍＨｇ）にて窒素気流下、脱水を２時間行った〔工程（Ｂ）〕。
【００６６】
その後、ろ過してポリオキシエチレン（３０モル）ソルビトールテトラオレートを１１５４ｇ得た〔工程（Ｃ）〕。その水酸基価は４４ｍｇＫＯＨ／ｇであった。
【００６７】
〔比較例４：ポリオキシエチレン（３０モル）ソルビトールテトラオレートの製造〕
水酸基価が２２５ｍｇＫＯＨ／ｇであるポリオキシエチレン（３０モル）ソルビトール６８４ｇ、オレイン酸（日油（株）製、エキストラオレイン）５１６ｇに対して、パラトルエンスルホン酸１２ｇ、ホスフィン酸ナトリウム１．２ｇを添加し、１４０℃、−０．０９５ＭＰａの減圧（５０ｍｍＨｇ）にて窒素気流下、撹拌しながら１０時間反応させた。
【００６８】
引き続き、酸化マグネシウム（細粒状）（協和化学工業（株）製、粒度５００μｍ以下が９９．９質量％、粒度７５μｍ以下が１．７質量％）を６ｇ（エステル化物に対して約０．５質量％に相当）添加し、９０℃、−０．０９５ＭＰａの減圧（５０ｍｍＨｇ）にて窒素気流下、撹拌しながら１時間処理した〔工程（Ａ）〕。
【００６９】
その後、ろ過してポリオキシエチレン（３０モル）ソルビトールテトラオレートを１１５０ｇ得た〔工程（Ｃ）〕。その水酸基価は４４ｍｇＫＯＨ／ｇであった。
【００７０】
〔比較例５：ポリオキシエチレン（３０モル）ソルビトールテトラオレートの製造〕
水酸基価が２２５ｍｇＫＯＨ／ｇであるポリオキシエチレン（３０モル）ソルビトール６８４ｇ、オレイン酸（日油（株）製、エキストラオレイン）５１６ｇに対して、パラトルエンスルホン酸１２ｇ、ホスフィン酸ナトリウム１．２ｇを添加し、１４０℃、−０．０９５ＭＰａの減圧（５０ｍｍＨｇ）にて窒素気流下、撹拌しながら１０時間反応させた。
【００７１】
引き続き、酸化マグネシウム（細粒状）（協和化学工業（株）製；粒度５００μｍ以下が９９．９質量％、粒度７５μｍ以下が１．７質量％）を６ｇ（エステル化物に対して約０．５質量％に相当）添加し、９０℃、−０．０９５ＭＰａの減圧（５０ｍｍＨｇ）にて窒素気流下、撹拌しながら１時間処理した〔工程（Ａ）〕。
【００７２】
引き続き、水６０ｇ（エステル化物に対して約５質量％に相当）およびキョーワード１０００（協和化学工業（株）製、酸化マグネシウム３５質量％、酸化アルミニウム２０質量％、乾燥減量３．７質量％）６ｇ（エステル化物に対して約０．５質量％に相当）添加し、９０℃、−０．０９５ＭＰａの減圧（５０ｍｍＨｇ）にて窒素気流下、脱水を２時間行った〔工程（Ｂ）〕。
【００７３】
その後、ろ過してポリオキシエチレン（３０モル）ソルビトールテトラオレートを１１３２ｇ得た〔工程（Ｃ）〕。水酸基価は４４ｍｇＫＯＨ／ｇであった。
【００７４】
実施例１および比較例１〜５でそれぞれ得られたポリオキシエチレン（３０モル）ソルビトールテトラオレートの評価結果を表１に示す。なお、表１中、ＰＯＥ（３０）はポリオキシエチレン（３０モル）を表す。
【００７５】
【表１】
0005125691.tif 000002
【００７６】
〔ポリオキシエチレン（３０モル）ソルビトールテトラオレートでの比較〕
比較例１では、工程（Ａ）において、粒度７５μｍ以下が９９．９質量％以上の酸化マグネシウムを使用している。そのため、臭気抑制および透明度は良好であるが、ろ過性は、実施例１や他の比較例よりも劣っていた。
【００７７】
比較例２では、工程（Ａ）を実施する前に、工程（Ｂ）を実施している。そのため、工程（Ａ）の酸化マグネシウム処理による効果が得られず、透明度およびろ過性において実施例１よりも劣っていた。
【００７８】
比較例３では、工程（Ａ）の酸化マグネシウム処理を実施していない。そのため、透明度およびろ過性において実施例１よりも劣っていた。
【００７９】
比較例４では、工程（Ｂ）の吸着剤処理を実施していない。そのため、実施例１に比べて、臭気が著しく悪化した。
【００８０】
比較例５では、工程（Ｂ）において、本発明で規定する要件を満たさない合成吸着剤を使用している。そのため、臭気抑制のみならず透明度も実施例１よりも劣っていた。
【００８１】
〔実施例２：ポリオキシエチレン（６０モル）グリセリンモノイソステアレートの製造〕
水酸基価が６２ｍｇＫＯＨ／ｇであるポリオキシエチレン（６０モル）グリセリン１０８７ｇ、イソステアリン酸（コグニス・ジャパン（株）製、ＥＭＥＲＳＯＬ８７４）１１３ｇに対して、パラトルエンスルホン酸６ｇ、ホスフィン酸ナトリウム１．２ｇを添加し、１４０℃、−０．０９５M Ｐａの減圧（５０ｍｍＨｇ）にて窒素気流下、撹拌しながら１０時間反応させた。
【００８２】
引き続き、酸化マグネシウム（細粒状）（協和化学工業（株）製、粒度５００μｍ以下が９９．９質量％、粒度７５μｍ以下が１．７質量％）を８ｇ（エステル化物に対して約０．７質量％に相当）添加し、９０℃、−０．０９５ＭＰａの減圧（５０ｍｍＨｇ）にて窒素気流下、撹拌しながら１時間処理した〔工程（Ａ）〕。
【００８３】
引き続き、水１２０ｇ（エステル化物に対して約１０質量％に相当）およびキョーワード２０００（協和化学工業（株）製、酸化マグネシウム７０質量％、酸化アルミニウム３０質量％、乾燥減量０．８質量％）６ｇ（エステル化物に対して約０．５質量％に相当）添加し、９０℃、−０．０９５ＭＰａの減圧（５０ｍｍＨｇ）にて窒素気流下、脱水を２時間行った〔工程（Ｂ）〕。
【００８４】
その後、ろ過してポリオキシエチレン（６０モル）グリセリンモノイソステアレートを１０９４ｇ得た〔工程（Ｃ）〕。その水酸基価は３７．６ｍｇＫＯＨ／ｇであった。
【００８５】
〔比較例６：ポリオキシエチレン（６０モル）グリセリンモノイソステアレートの製造〕
水酸基価が６２ｍｇＫＯＨ／ｇであるポリオキシエチレン（６０モル）グリセリン１０８７ｇ、イソステアリン酸（コグニス・ジャパン（株）製、ＥＭＥＲＳＯＬ８７４）１１３ｇに対して、パラトルエンスルホン酸６ｇ、ホスフィン酸ナトリウム１．２ｇを添加し、１４０℃、−０．０９５ＭＰａの減圧（５０ｍｍＨｇ）にて窒素気流下、撹拌しながら１０時間反応させた。
【００８６】
引き続き、キョーワマグ１５０（協和化学工業（株）製、粒度７５μｍ以下が９９．９質量％以上の酸化マグネシウム）を８ｇ（エステル化物に対して約０．７質量％に相当）添加し、９０℃、−０．０９５ＭＰａの減圧（５０ｍｍＨｇ）にて窒素気流下、撹拌しながら１時間処理した〔工程（Ａ）〕。
【００８７】
引き続き、水１２０ｇ（エステル化物に対して約１０質量％に相当）およびキョーワード２０００（協和化学工業（株）製、酸化マグネシウム７０質量％、酸化アルミニウム３０質量％、乾燥減量０．８質量％）６ｇ（エステル化物に対して約０．５質量％に相当）添加し、９０℃、−０．０９５ＭＰａの減圧（５０ｍｍＨｇ）にて窒素気流下、脱水を２時間行った〔工程（Ｂ）〕。
【００８８】
その後、ろ過してポリオキシエチレン（６０モル）グリセリンモノイソステアレートを１１４５ｇ得た〔工程（Ｃ）〕。その水酸基価は３７．６ｍｇＫＯＨ／ｇであった。
【００８９】
実施例２および比較例６でそれぞれ得られたポリオキシエチレン（６０モル）グリセリンモノイソステアレートの評価結果を表２に示す。なお、表２中、ＰＯＥ（６０）はポリオキシエチレン（６０モル）を表す。
【００９０】
【表２】
0005125691.tif 000003
【００９１】
〔ポリオキシエチレン（６０モル）グリセリンモノイソステアレートでの比較〕
比較例６では、工程（Ａ）において、粒度７５μｍ以下が９９．９質量％以上の酸化マグネシウムを使用している。そのため、臭気抑制および透明度は良好であるが、ろ過性は、実施例２よりも劣っていた。
【００９２】
〔実施例３：ポリオキシエチレン（１４モル）ジイソステアレートの製造〕
水酸基価が１８２ｍｇＫＯＨ／ｇであるポリオキシエチレン（１４モル）６２４ｇ、イソステアリン酸（コグニス・ジャパン（株）製、ＥＭＥＲＳＯＬ８７４）５７５ｇに対して、パラトルエンスルホン酸１２ｇ、ホスフィン酸ナトリウム１．２ｇを添加し、１４０℃、−０．０９５ＭＰａの減圧（５０ｍｍＨｇ）にて窒素気流下、撹拌しながら１０時間反応させた。
【００９３】
引き続き、酸化マグネシウム（細粒状）（協和化学工業（株）製、粒度５００μｍ以下が９９．９質量％、粒度７５μｍ以下が１．７質量％）を８ｇ（エステル化物に対して約０．７質量％に相当）添加し、９０℃、−０．０９５ＭＰａの減圧（５０ｍｍＨｇ）にて窒素気流下、撹拌しながら１時間処理した〔工程（Ａ）〕。
【００９４】
引き続き、水１００ｇ（エステル化物に対して約８質量％に相当）およびキョーワード２０００（協和化学工業（株）製、酸化マグネシウム７０質量％、酸化アルミニウム３０質量％、乾燥減量０．８質量％）１０ｇ（エステル化物に対して約０．８質量％に相当）添加し、９０℃、−０．０９５ＭＰａの減圧（５０ｍｍＨｇ）にて窒素気流下、脱水を２時間行った〔工程（Ｂ）〕。
【００９５】
その後、ろ過してポリオキシエチレン（１４モル）ジイソステアレートを１１２３ｇ得た〔工程（Ｃ）〕。その水酸基価は５．０ｍｇＫＯＨ／ｇであった。
【００９６】
〔比較例７：ポリオキシエチレン（１４モル）ジイソステアレートの製造〕
水酸基価が１８２ｍｇＫＯＨ／ｇであるポリオキシエチレン（１４モル）６２４ｇ、イソステアリン酸（コグニス・ジャパン（株）製、ＥＭＥＲＳＯＬ８７４）５７５ｇに対して、パラトルエンスルホン酸１２ｇ、ホスフィン酸ナトリウム１．２ｇを添加し、１４０℃、−０．０９５M Ｐａの減圧（５０ｍｍＨｇ）にて窒素気流下、撹拌しながら１０時間反応させた。
【００９７】
引き続き、キョーワマグ１５０（協和化学工業（株）製、粒度７５μｍ以下が９９．９質量％以上の酸化マグネシウム）を８ｇ（エステル化物に対して約０．７質量％に相当）添加し、９０℃、−０．０９５ＭＰａの減圧（５０ｍｍＨｇ）にて窒素気流下、撹拌しながら１時間処理した〔工程（Ａ）〕。
【００９８】
引き続き、水１００ｇ（エステル化物に対して約８質量％に相当）およびキョーワード２０００（協和化学工業（株）製、酸化マグネシウム７０質量％、酸化アルミニウム３０質量％、乾燥減量０．８質量％）１０ｇ（エステル化物に対して約０．８質量％に相当）添加し、９０℃、−０．０９５ＭＰａの減圧（５０ｍｍＨｇ）にて窒素気流下、脱水を２時間行った〔工程（Ｂ）〕。
【００９９】
その後、ろ過してポリオキシエチレン（１４モル）ジイソステアレートを１０５６ｇ得た〔工程（Ｃ）〕。その水酸基価は５．０ｍｇＫＯＨ／ｇであった。
【０１００】
実施例３および比較例７でそれぞれ得られたポリオキシエチレン（１４モル）ジイソステアレートの評価結果を表３に示す。なお、表３中、ＰＯＥ（１４）はポリオキシエチレン（１４モル）を表す。
【０１０１】
【表３】
0005125691.tif 000004
【０１０２】
〔ポリオキシエチレン（１４モル）ジイソステアレートでの比較〕
比較例７では、工程（Ａ）において、粒度７５μｍ以下が９９．９質量％以上の酸化マグネシウムを使用している。そのため、臭気抑制および透明度は良好であるが、ろ過性は、実施例３よりも劣っていた。
【０１０３】
このように、本発明の実施例１〜３では、臭気抑制および透明度は良好であり、なおかつろ過性が向上することが示された。これに対して、本発明の要件を満たさない比較例１〜７では、臭気抑制、透明度およびろ過性の全てが良好であるものはなかった。